УЛЬТРАЛЁГКИЙ МИНЕРАЛЬНЫЙ ПЕНОМАТЕРИАЛ
ULTRA-LIGHT MINERAL FOAM MATERIAL

Настоящее изобретение относится к ультралегкому минеральному пеноматериалу на основе портландцемента, к способу получения такого минерального пеноматериала и к элементам конструкции, включающим эти пеноматериалы.
Как правило, минеральный пеноматериал, в частности, пеноцемент подходит для многих применений благодаря своим свойствам, таким как его теплоизоляционные свойства, его звукоизоляционные свойства, долговечность, огнестойкость и его простой способ изготовления.
3
Минеральный пеноматериал представляет собой вспененный материал. Этот материал обычно более легкий, чем обычный бетон, из-за наличия в нем пор или пустых полостей. Эти поры или пустые полости обусловлены присутствием воздуха в минеральном пеноматериале и они могут быть в форме пузырьков. Под ультралегким пеноматериалом понимается пеноматериал, обычно имеющий плотность в сухом состоянии 20-300 кг/м. Когда из минерального пеноматериала отливают элемент, минеральный пеноматериал может разрушаться из-за недостаточной стабильности минерального пеноматериала, например, во время его укладки или до его полного схватывания. Эти проблемы с разрушением пены могут быть связаны с явлением коалесценции, с явлением созревания Оствальда, с гидростатическим давлением или с фильтрацией, причем последнее значительнее особенно в случае элементов большой высоты.
Поэтому трудность в производстве минеральных пеноматериалов заключается в создании стабильного минерального пеноматериала, который уменьшает эти проблемы разрушения. Однако известные способы создания достаточно стабильных минеральных пеноматериалов требуют композиций цемента, которые содержат многочисленные добавки и которые трудно и дорого реализовать
В US 56961741 было предложено одновременное использование (i) катионных и (ii) анионных компонентов для получения минеральных пеноматериалов. Такие пеноцементы включают стеараты аммония в качестве анионного компонента и катионный компонент, обозначенный Arquad T.
3
В WO 2013/150148 описаны пеноматериалы на основе цемента, включающие различные добавки. Эти пеноматериалы могут включать кальциево-алюминатный цемент, чтобы обеспечить быстрое схватывание, или мелкодисперсные минеральные компоненты в дополнение к портландцементу. Тем не менее, самая низкая плотность, достигаемая в этом способе, в основном ограничена до 100 кг/м.
В WO 2011/086333 описаны минеральные пеноматериалы на основе алюминатных цементов. Высокая реакционная способность этих цементов безусловно позволяет формировать стабильные и гомогенные минеральные пеноматериалы, но высокие затраты и высокая реакционная способность приводят к тому, что это изобретение во многих случаях трудно реализовать пользователю.
Чтобы удовлетворить настоящие требования пользователей, необходимо найти рецептуру ультралегкого и высокостабильного минерального пеноматериала, изготовление которого является простым и не требует больших затрат.
Кроме того, проблема, которую решает изобретение, состоит в том, чтобы найти рецептуру стабильного и сверхлегкого минерального пеноматериала, который не разрушается, когда пеноматериал отливают вертикально и изготовление которого относительно простое и с небольшой стоимостью.
Изобретение относится к способу получения минерального пеноматериала, включающему следующие стадии:
(i) раздельного приготовления цементного раствора и водной пены, причем цементный раствор включает воду (W) и портландцемент (C);
(ii) контактирования цементного раствора с водной пеной для получения суспензии вспененного цемента;
(iii) добавления источника соли магния до, во время или после стадии (ii);
(iv) отливки суспензии вспененного цемента и его выдержки для схватывания.
Согласно другому признаку изобретения предлагается минеральный пеноматериал, который получается или может быть получен в соответствии с настоящим изобретением. Пеноматериал согласно изобретению может быть использован в качестве строительного материала или изоляционного материала. Например, минеральный пеноматериал может быть отлит между двумя гипсовыми панелями или между двумя кирпичными стенами или между двумя несущими бетонными стенами.
Изобретение также относится к элементам строительной конструкции, включающим минеральный пеноматериал в соответствии с изобретением.
Способ, предлагаемый настоящим изобретением, имеет одну или несколько следующих характеристик:
- способ универсален, т. е. позволяет изготавливать стабильный минеральный пеноматериал из любого типа цемента;
- способ прост в реализации;
- способ легко может быть перенесен в любое место работ или на стройплощадку;
- способ позволяет непрерывно изготавливать минеральный пеноматериал. Таким образом можно непрерывно производить минеральный пеноматериал и отливать этот пеноматериал без перерывов.
Способ производства минерального пеноматериала в соответствии с изобретением может быть использован в системе периодического или непрерывного действия.
Минеральный пеноматериал, предлагаемый настоящим изобретением, имеет одну или несколько следующих характеристик:
- минеральный пеноматериал в соответствии с изобретением обладает подходящими стабильными свойствами. В частности, можно получить пеноматериал, который не разрушается или разрушается только очень незначительно, когда пеноматериал отливают вертикально или с большой высоты. Например, минеральный пеноматериал в соответствии с изобретением не разрушается или разрушается только очень незначительно, когда он отливается вертикально с высоты, большей или равной 2 метрам;
- минеральный пеноматериал в соответствии с изобретением обладает подходящими термическими свойствами и, в частности, очень низкой теплопроводностью. Очень желательно уменьшить теплопроводность строительных материалов, поскольку это позволяет получить экономию тепловой энергии для жилых и офисных зданий. Кроме того, это снижение позволяет уменьшить тепловые мосты, в частности, при строительстве многоэтажных зданий и спроектированных с использованием внутренней теплоизоляции. В частности, на промежуточных перекрытиях уменьшаются тепловые мосты.
2
2
Цемент представляет собой гидравлическое связующее, включающее, по меньшей мере, 50% масс. CaO и SiO. Таким образом, цемент может содержать другие компоненты в дополнение к CaO и SiO, в частности шлак, кварцевую пыль, пуццоланы (природные и кальцинированные), золу-унос (кремнийсодержащую и кальциевую) и/или известняк.
Портландцемент, используемый в изобретении, может быть портландцементом любого типа, независимо от его химического состава и, в частности, независимо от содержания в нем щелочи. Поэтому одним из преимуществ изобретения является отсутствие необходимости выбора конкретного типа портландцемента. Преимущественно портландцемент, используемый в изобретении, выбирают из цементов, доступных на рынке.
Подходящим цементом, используемым на стадии (i) изобретения, предпочтительно являются цементы, соответствующие европейскому стандарту NF EN 197-1 от апреля 2012 года или их смесями, предпочтительно цементы типов CEM I, CEM II, CEM III, CEM IV или CEM V.
2
2
Согласно предпочтительному осуществлению изобретения портландцемент имеет удельную поверхность (Блейн) 3000 - 10000 см/г, предпочтительно 3500 - 6000 см/г.
Соотношение вода/цемент (масс./масс.) цементного раствора, полученного на стадии (i), предпочтительно составляет 0,25 - 0,5, более предпочтительно 0,28 - 0,35, в частности, 0,29. Соотношение вода/цемент может меняться, например, из-за потребности в воде для минеральных частиц, когда они используются. Соотношение вода/цемент определяется как отношение массы воды (W) к сухой массе портландцемента (C).
Цементный раствор, полученный на стадии (i), может включать добавку, снижающую водопотребность, такую как пластификатор или суперпластификатор. Добавка, снижающая водопотребность, позволяет уменьшить количество воды для смешивания для заданной удобоукладываемости обычно на 10-15%. В качестве примера добавок, снижающих водопотребность, можно упомянуть лигносульфонаты, гидроксикарбоновые кислоты, углеводы и другие специфические органические соединения, например глицерин, поливиниловый спирт, алюмометилсиликонат натрия, сульфаниловую кислоту и казеин, как описано в Справочнике по бетонным добавкам. Свойства, исследования и технология (Concrete Admixtures Handbook, Properties Science and Technology), V. S. Ramachandran, Noyes Publications, 1984.
Суперпластификаторы относятся к новому классу добавок, снижающих водопотребность, и способны снижать содержание воды в смеси при данной удобоукладываемости примерно на 30% масс. В качестве примера суперпластификатора можно отметить суперпластификаторы PCP без пеногасителя. Термин «PCP» или «полиоксиполикарбоксилат» следует понимать в соответствии с настоящим изобретением как сополимер акриловых кислот или метакриловых кислот и их сложных эфиров полиоксиэтилена (POE).
Предпочтительно цементный раствор включает 0,05-1%, более предпочтительно 0,05-0,5% добавок, снижающих водопотребность, пластификатора или суперпластификатора с процентным содержанием в пересчете на массу сухого цемента.
Предпочтительно цементный раствор не включает пеногасителя или любого средства, обладающего свойством дестабилизации эмульсии воздух/жидкость. Некоторые коммерческие суперпластификаторы могут содержать пеногаситель и, следовательно, эти суперпластификаторы не подходят для цементного раствора, используемого для получения минерального пеноматериала в соответствии с изобретением.
Предпочтительно цементный раствор, используемый для получения минерального пеноматериала в соответствии с изобретением, включает 0,05-2,5% масс. ускорителя, относительно массы сухого цемента.
Согласно осуществлению изобретения к цементному раствору или водной пене могут добавляться другие добавки. Такими добавками могут быть загустители, регуляторы вязкости, воздухоудерживающие материалы, замедлители схватывания, цветные пигменты, полые стеклянные шарики, пленкообразующие средства, гидрофобные средства или чистящие средства (например, цеолиты или диоксид титана), латекс, органические или минеральные волокна, минеральные добавки или их смеси. Предпочтительно добавки не содержат пеногасителей.
Термин «загуститель» обычно следует понимать как любое соединение, позволяющее сохранять гетерогенные фазы в равновесии или облегчать достижение этого равновесия. Подходящими загустителями предпочтительно являются камеди, целлюлоза или ее производные, например, простые эфиры целлюлозы или карбоксиметилцеллюлоза, крахмал или его производные, желатин, агар, каррагинаны или бентонитовые глины.
Согласно осуществлению изобретения цементный раствор, используемый для получения минерального пеноматериала в соответствии с изобретением, может дополнительно включать минеральные частицы. Предпочтительно цементный раствор, используемый для получения минерального пеноматериала в соответствии с изобретением, может включать 15-50% минеральных частиц, более предпочтительно 15-40%, наиболее предпочтительно 20-35%, причем проценты выражены относительно массы суспензии вспененного цемента.
Подходящие минеральные частицы выбирают из карбоната кальция, диоксида кремния, измельченного стекла, сплошных или полых стеклянных шариков, стеклянных гранул, вспененных стеклянных порошков, аэрогелей диоксида кремния, кварцевой пыли, шлака, измельченных осадочных кварцевых песков, золы-уноса или пуццолановых материалов или их смесей.
Минеральные частицы, используемые в соответствии с изобретением, могут быть шлаками (например, как определено в Европейском стандарте NF EN 197-1 от апреля 2012 года, п. 5.2.2), пуццолановыми материалами (например, как определено в Европейском стандарте NF EN 197-1, стандарт 5.2.3), золой-уносом (например, как описано в Европейском стандарте NF EN 197-1 от апреля 2012, п. 5.2.4), обожженными сланцами (например, как описано в Европейском стандарте NF EN 197-1 от апреля 2012, п. 5.2.5), материалом, содержащим карбонат кальция, например известняк (например, как определено в Европейском стандарте NF EN 197-1, п. 5.2.6), кварцевой пылью (например, как определено в Европейском стандарте NF EN 197-1 от апреля 2012, п. 5.2.7), кремнеземными добавками (например, как определено в стандарте «Бетон» NF P 18-509), метакаолином или их смесями.
Зола-унос обычно представляет собой порошкообразные частицы, содержащиеся в дыме тепловых электростанций, которые питаются углем. Зола-унос обычно выделяется электростатическим или механическим осаждением.
Шлаки обычно получают путем быстрого охлаждения расплавленного шлака, образующегося при плавке железной руды в доменной печи.
Кварцевая пыль может быть материалом, полученным восстановлением очень чистого кварца углем в электродуговых печах, используемых для производства кремния и сплавов ферросилиция. Кварцевая пыль обычно образована сферическими частицами, включающими, по меньшей мере, 85% масс. аморфного диоксида кремния.
Пуццолановые материалы могут быть природными кремнийсодержащими и/или кремниево-глиноземными материалами или их комбинацией. Среди пуццолановых материалов можно упомянуть природные пуццоланы, которые обычно представляют собой материалы вулканического происхождения или осадочные породы, а также природные обожженные пуццоланы, которые представляют собой материалы вулканического происхождения, глины, сланцы или термически активированные осадочные породы.
В соответствии с изобретением источник соли магния добавляют до, во время или после стадии (ii), т.е. до, во время или после контактирования цементного раствора с водной пеной для получения суспензии вспененного цемента. Было отмечено, что источник соли магния эффективен как ускоритель, который ускоряет схватывание суспензии цементной пены. В частности, использование соли магния определенно стабилизирует минеральный пеноматериал на основе портландцемента и ограничивает фильтрацию воды в пеноматериале до того как схватывается цементный раствор. Использование соли магния, следовательно, позволяет производить высокостабильный минеральный пеноматериал на основе портландцемента с чистым цементом. Добавление соли магния в качестве ускорителей позволяет производить высокостабильные минеральные пеноматериалы с ультранизкой плотностью, не зависимо от типа используемого портландцемента. Этот раствор можно использовать для исключения премикса из коммерческого раствора минерального пеноматериала и, как следствие, снижения цены раствора. Качество пены улучшено. Примечательно, что размер пузырьков вместе с фильтрацией воды уменьшается при использовании солей магния.
Предпочтительно к водной пене добавляют магниевую соль, в частности хлорид магния. Соль магния может быть добавлена во время приготовления водной пены или может быть смешана с пенообразователем, чтобы получить премикс, который используется для последующего получения водной пены.
Предпочтительно, источник соли магния добавляют в водную пену перед контактированием водной пены с цементным раствором на стадии (ii).
Альтернативно или дополнительно, источник соли магния может быть добавлен к суспензии вспененного цемента после стадии (ii) и перед стадией (iv).
Альтернативно или дополнительно источник соли магния может быть добавлен к суспензии вспененного цемента на стадии (ii).
Согласно предпочтительному осуществлению,
а) частичное количество источника соли магния добавляют при получении водной пены на стадии (i),
b) частичное количество источника соли магния добавляют на стадии (ii) и/или
c) частичное количество источника соли магния добавляют в водную пену перед контактированием водной пены с цементным раствором на стадии (ii) и/или
d) частичное количество источника соли магния добавляют в суспензию вспененного цемента после стадии (ii) и перед стадией (iv).
То есть общее количество источника соли магния может быть разделено на различные части, добавляемые в указанных подпунктах а), b), c) и d) выше, в частности, общее количество источника соли магния может быть разделено между, по меньшей мере, двумя различными частями, добавляемыми в указанных подпунктах а), b), c) и d).
2
Предпочтительно, в качестве источника соли магния используют хлорид магния (MgCl), в частности в виде раствора хлорида магния.
4
3
2
2
Более предпочтительно сульфат магния (MgSO), в частности, в виде раствора сульфата магния, и/или нитрат магния (Mg(NO), в частности в форме раствора нитрата магния, используют в качестве источников соли магния, отдельно или в комбинации с MgCl.
2
2
2
Предпочтительно хлорид магния добавляют в таком количестве, чтобы водная пена содержала 0,1 - 2,0% масс. сухого MgCl в водной пене, более предпочтительно 0,1 - 1% сухого масс. MgCl, более предпочтительно 0,2 - 0,7% масс. сухого MgCl. Массовые проценты выражены относительно массы воды в водной пене.
Рецептура по изобретению преодолевает технические проблемы, согласно которым использование различных добавок необходимо для обеспечения стабильности минерального пеноматериала.
му
В частности, минеральный пеноматериал, полученный в соответствии с настоящим изобретением, по существу не включает мелких частиц, то есть мелкие частицы не добавляют помимо мелкой фракции более мелких частиц, обычно входящих в обычный портландцемент. Под термином «мелкие частицы» понимаются частицы, средний диаметр D50 которых составляет менее 2 мкм. Диаметр D50 соответствует 50 процентилю распределения по объему размера частиц, то есть 50% объема образуется частицами, имеющими размер, который ниже диаметра D50 и 50% имеет размер, который превышает диаметр D50. Термин «по существу» означает менее 1%, предпочтительно менее 5%, масс. по отношению к массе цемента.
2
2
3
Цементы, которые менее пригодны или не пригодны для реализации изобретения, представляют собой кальциевоалюминатные цементы и их смеси. Кальциевоалюминатные цементы представляют собой цементы, обычно включающие минеральную фазу C4A3 $, CA, C12A7, C3A или C11A7CaF или их смеси, такие как, например, Ciment Fondu (гидравлическое связующее на основе алюмината кальция), цементы из оксида алюминия, сульфоалюминатные цементы и кальциевоалюминатные цементы согласно европейскому стандарту NF EN 14647 от декабря 2006. Такие цементы характеризуются содержанием оксида алюминия (AlO) ≥ 35% масс.
На стадии (i) суспензию можно получить, используя смесители, обычно применяемые для получения цементного раствора. Они могут быть миксером для суспензий, миксером дозировочной установки, смесителем, описанным в европейском стандарте NF EN 196-1 от апреля 2006 - п. 4.4, или лопастной мешалкой с планетарным движением.
Согласно первому режиму работы цементный раствор может быть получен введением в смеситель воды и необязательно добавок (таких как, добавки, снижающие водопотребность). После этого в смеситель добавляют портландцемент и необязательно другие порошкообразные компоненты. Пасту, полученную таким образом, затем смешивают для получения цементного раствора. Предпочтительно цементный раствор выдерживают при перемешивании, например, с помощью дефлокулирующей лопатки со скоростью, которая может составлять от 1000-600 об/мин, в зависимости от объема раствора, в течение всего производственного процесса.
Согласно второму режиму работы цементный раствор может быть получен путем введения части воды и необязательно добавок (таких как добавки, снижающие водопотребность) и затем цемента и после этого других компонентов.
Согласно третьему режиму работы цементный раствор может быть получен введением в смеситель цемента и затем всех других порошкообразных компонентов. Цемент и порошкообразные компоненты смешивают для получения гомогенной смеси. Затем в смеситель вводят воду и необязательно добавки (такие как добавки, снижающие водопотребность).
В соответствии с четвертым режимом работы цементный раствор готовят непрерывным способом, предварительно готовя смесь, содержащую воду и добавки (такие как добавки, снижающие водопотребность).
На стадии (i) водную пену можно получить путем объединения воды и пенообразователя и затем введения газа. Этот газ предпочтительно представляет собой воздух. Пенообразователь предпочтительно используют в количестве 0,25-5,00% масс., предпочтительно 0,75-2,50% масс. (сухая масса) относительно массы воды.
Введение воздуха может быть осуществлено путем перемешивания, барботирования или нагнетания под давлением. Предпочтительно, водная пена может быть получена с использованием вихревого вспенивателя (например, слой стеклянных гранул). Этот тип вспенивателя позволяет вводить воздух под давлением в водный раствор, включающий пенообразователь.
Водная пена может быть получена непрерывно в способе согласно изобретению.
Генерируемая водная пена имеет воздушные пузырьки с D50, который составляет менее или равен 400 мкм, предпочтительно составляет 100-400 мкм, более предпочтительно составляет 150-300 мкм. Предпочтительно, генерируемая водная пена имеет воздушные пузырьки с D50, который составляет 250 мкм.
D50 пузырьков измеряется обратным рассеянием. Используют аппарат Turbiscan Online, поставляемый компанией Formulaction. Измерение обратного рассеяния позволяет оценить D50 пузырьков водной пены, зная заранее объемную долю пузырьков и показатель преломления раствора пенообразователя.
Предпочтительно пенообразователь представляет собой производное органического белка животного происхождения (такое как, например, пенообразователь Propump26, порошок гидролизованного кератина, продаваемый компанией Propump Engineering Ltd) или растительного происхождения. Пенообразователи также могут быть катионным поверхностно-активным веществом (например, бромидом цетилтриметиламмония, CTAB), ионным поверхностно-активным веществом, амфотерным поверхностно-активным веществом (например, кокамидопропилбетаином, CAPB) или неионогенным поверхностно-активным веществом или их смесями.
На стадии (ii) цементный раствор можно гомогенизировать с водной пеной любыми способами для получения суспензии вспененного цемента. Предпочтительно, стадия (ii) способа согласно изобретению может включать введение цементного раствора и водной пены в статический смеситель для получения суспензии вспененного цемента.
Подходящие статические смесители предпочтительно имеют элементы в виде пропеллера для обеспечения полного радиального смешивания и последовательных делений потока для каждой комбинации жидкостей и газов. Подходящие статические смесители в соответствии с изобретением предпочтительно имеют спиральные элементы, которые придают радиальную скорость текучей среде, которая направлена попеременно к боковой стороне смесителя и затем к его центру. Последовательные комбинации элементов, направляющих поток по часовой стрелке и против часовой стрелки, вызывают изменение направления и деление потока. Эти два комбинированных действия повышают эффективность смешивания. Предпочтительно статический смеситель, используемый в способе согласно изобретению, представляет собой смеситель, работающий путем деления непрерывного потока цементного раствора и водной пены. Гомогенность смеси основана на количестве делений. Согласно способу изобретения 16 элементов предпочтительно используют для обеспечения подходящей гомогенности. Подходящие статические смесители в соответствии со способом изобретения предпочтительно представляют собой коммерческие продукты под торговой маркой Kenics.
В соответствии с более конкретным осуществлением цементный раствор закачивается с точным объемным потоком, который является функцией требуемой композиции вспененного цементного раствора. Затем этот цементный раствор объединяют с водной пеной, уже циркулирующей в процессе. Таким образом получается суспензия вспененного цемента в соответствии с изобретением. Эту суспензию вспененного цемента отливают и оставляют для схватывания.
Преимущественно предлагаемый способ не требует ни стадии автоклавирования, ни стадии термической обработки (например, при 60-80°С), чтобы получить цементный пеноматериал согласно изобретению.
Изобретение также относится к суспензии вспененного цемента, полученной на стадии (ii) способа изобретения.
Кроме того, изобретение также относится к минеральному пеноматериалу, полученному способом в соответствии с изобретением.
Кроме того, изобретение также относится к минеральному пеноматериалу, который может быть получен способом в соответствии с изобретением.
Минеральный пеноматериал изобретения может быть изготовлен на заводе. Минеральный пеноматериал в соответствии с изобретением также может быть изготовлен непосредственно на рабочей площадке путем установки пенообразующей системы на рабочей площадке.
3
3
3
Предпочтительно минеральный пеноматериал в соответствии с изобретением может иметь плотность 20-300 кг/м, более предпочтительно 20-150 кг/м, наиболее предпочтительно 30-80 кг/м. Следует отметить, что плотность суспензии вспененного цемента (плотность влажного материала) отличается от плотности минерального пеноматериала (плотность затвердевшего материала).
Изобретение обеспечивает другое преимущество, заключающееся в том, что минеральный пеноматериал в соответствии с изобретением обладает подходящими термическими свойствами и, в частности, очень низкой теплопроводностью. Теплопроводность (также называемая лямбда (λ) является физическим значением, характеризующим поведение материалов при передаче тепла за счет теплопроводности. Теплопроводность представляет собой количество тепла, передаваемого на единицу поверхности и за единицу времени под действием градиента температуры. В международной системе единиц теплопроводность выражается в ваттах на метр на Кельвин (Вт/м⋅К). Типичные или обычные бетоны имеют значения теплопроводности, измеренные при 23°С и относительной влажности 50%, 1,3-2,1. Теплопроводность минерального пеноматериала в соответствии с изобретением может составлять 0,030-0,150 Вт/м⋅К, предпочтительно 0,030-0,060 Вт/м⋅К, более предпочтительно 0,030-0,055 Вт/м⋅К, погрешность ±0,4 мВт/м⋅К.
Предпочтительно, минеральный пеноматериал в соответствии с изобретением обладает подходящей огнестойкостью
Минеральный пеноматериал в соответствии с изобретением может представлять собой бетон, который изготовлен на рабочей площадке, товарный бетон или бетон, изготовленный на заводе по производству готовых элементов. Предпочтительно минеральный пеноматериал в соответствии с изобретением представляет собой товарный бетон.
Изобретение также относится к элементу конструкции, включающему минеральный пеноматериал в соответствии с изобретением
Изобретение также относится к применению минерального пеноматериала в соответствии с изобретением в качестве строительного материала.
Минеральный пеноматериал в соответствии с изобретением может использоваться для отливки стен, потолков и крыш на строительной площадке. Также возможно изготавливать сборные элементы на заводе-изготовителе, такие как блоки или панели.
Изобретение также относится к применению минерального пеноматериала в соответствии с изобретением в качестве изоляционного материала.
Преимущественно минеральный пеноматериал в соответствии с изобретением позволяет в некоторых случаях заменять стекловолокно, минеральную вату или полистирольный изоляционный материал.
Преимущественно минеральный пеноматериал в соответствии с изобретением может быть использован для заполнения пустых или пустотелых пространств в здании, стене, перегородке, кирпиче, полу или потолке. В этом случае он используется в качестве наполнителя. Такие композитные конструкционные элементы также представляют собой объекты изобретения как таковые.
Преимущественно минеральный пеноматериал в соответствии с изобретением может быть использован в качестве облицовки фасада для изоляции здания снаружи. В этом случае минеральный пеноматериал в соответствии с изобретением может быть покрыт отделочной композицией.
Изобретение также относится к системе, включающей минеральный пеноматериал в соответствии с изобретением. Минеральный пеноматериал может присутствовать в системе, например, в качестве изоляционного материала. Система в соответствии с изобретением представляет собой систему, способную препятствовать переносу воздуха и переносу тепла и влаги, то есть этот элемент имеет контролируемую проницаемость для переноса воздуха или воды в виде пара или жидкости.
Система в соответствии с изобретением, которая препятствует переносу воздуха, тепла и влаги в строительной области, включает, по меньшей мере, каркас. Этот каркас может быть вторичным или первичным. Этот каркас может быть выполнен из бетона (стойка или балка), металла (опоры или балки), дерева, пластмассы, композитного материала или синтетического материала. Этот каркас может быть металлической конструкцией, стойкой или деталью каркаса.
Система в соответствии с изобретением может быть использована для изготовления внутренней отделки, системы изоляции или перегородки, например, разделительной перегородки, распределительной перегородки или внутренней перегородки.
Минеральный пеноматериал в соответствии с изобретением может быть использован для заполнения полых частей строительных блоков, таких как пустотелые кирпичи. Пеной может быть заполнена полость на любой стадии изготовления строительного блока.
Минеральный пеноматериал в соответствии с изобретением может быть отлит вертикально между двумя стенками, например, между двумя бетонными стенами, двумя кирпичными стенами, двумя гипсокартонными листами и двумя деревянными стенами для получения системы.
Далее изобретение будет описано со ссылкой на следующие не ограничивающие примеры.
Используют следующие методы измерения:
Метод лазерной гранулометрии
В этом описании, включая прилагаемую формулу изобретения, распределение частиц по размерам и размеры частиц измеряются с использованием лазерного гранулометра типа Mastersize 2000 (2008 год, серия MAL1020429), поставляемого компанией Malvern.
Измерение проводят в соответствующей среде (например, водной среде для нереакционноспособных частиц или спирте для реакционноспособного материала) для диспергирования частиц. Размер частиц должен составлять от 1 мкм до 2 мм. Источник света состоит из красного He-Ne-лазера (632 нм) и синего диода (466 нм). Оптическая модель является моделью Фрауенгофера, матричное вычисление полидисперсного типа. Измерение фонового шума осуществляется при скорости насоса 2000 об/мин, скорости мешалки 800 об/мин и измерении шума в течение 10 с при отсутствии ультразвука. Проверено, что интенсивность света лазера не менее 80% и что для фонового шума получается убывающая экспоненциальная кривая. Если это не так, линзы ячейки должны быть очищены.
Затем на образце выполняют первое измерение со следующими параметрами: скорость насоса 2000 об/мин и скорость мешалки 800 об/мин. Образец вводится для создания затемнения между 10 и 20%. После стабилизации затемнения осуществляют измерение с продолжительностью между погружением и измерением, которая фиксируется, равной 10 с. Продолжительность измерения составляет 30 с (30000 проанализированных дифракционных изображений). В полученной гранулограмме необходимо учитывать, что часть порошка может быть агломерирована.
Затем производят второе измерение (без опорожнения сосуда) с ультразвуком. Скорость насоса устанавливают 2500 об/мин, скорость мешалки устанавливают 1000 об/мин, ультразвук излучают при 100% (30 Вт). Эта настройка сохраняется в течение 3 минут, после чего начальные настройки возобновляются: скорость насоса 2000 об/мин, скорость мешалки 800 об/мин, без ультразвука. В конце 10 с (для очистки от возможных пузырьков воздуха) производят измерение в течение 30 с (30000 анализируемых изображений). Это второе измерение соответствует дезагломерированному ультразвуковым диспергированием.
Каждое измерение повторяют, по меньшей мере, дважды, чтобы проверить стабильность результата.
Измерение удельной поверхности по BLAINE
Удельную поверхность различных материалов измеряют следующим образом. Метод Блейна используют при температуре 20°С с относительной влажностью, не превышающей 65%, устройством Blaine Euromatest Sintco, соответствующим европейскому стандарту EN 196-66.
Перед измерением влажные образцы сушат в сушильной камере до постоянной массы при температуре 50-150°С. Высушенный продукт затем измельчают, чтобы получить порошок с максимальным размером частиц менее или равным 80 мкм.
Примеры
Способ согласно изобретению используют для изготовления минеральных пеноматериалов B, C, E, F, H и J, начиная с цементных растворов с рецептурами I, II и III и водной пены 2, 3, 5, 6 и 8. Также выполняют сравнительные примеры, а именно минеральные пеноматериалы A, D, G и I, начиная с цементных растворов с рецептурами I, II и III и водной пены 1, 4 и 7, чтобы проиллюстрировать предпочтительные аспекты изобретение.
Используемые материалы:
Цементы являются портлендцементами из установок производства цемента Lafarge, как указано в таблице 1. Эти цементы являются цементами стандартного типа. Буквы «R» и «N» соответствуют определению, указанному в Европейском стандарте NF EN 197-1, версия апреля 2012.
Пластификатор представляет собой смесь, включающую поликарбоксилат полиоксида (PCP) фирмы Chryso под торговой маркой Chrysolab EPB 530-017, который не включает пеногаситель. Содержание твердого вещества в Chrysolab EPB 530-017 составляет 48% масс.
Используемыми пенообразователями являются следующие производные белков животного происхождения:
- Propump 26, поставляемое компанией Propump Engineering Ltd с содержанием твердого вещества 26% масс.
- MAPEAIR L/LA, поставляемое компанией MAPEI, с содержанием твердого вещества 26% масс.
- Foamcem LT2 поставляемое компанией Laston Italiana spa.
Вода: водопроводная вода.
Используемое оборудование:
Смеситель Rayneri:
- Смеситель Turbotest (MEXP-101, модель: Turbotest 33/300, серийный №: 123861), поставляемый компанией Rayneri, который представляет собой смеситель с вертикальной осью.
Насосы:
- Эксцентриковый винтовой насос Seepex™ типа MD 006-24, заказ № 244920.
- Эксцентриковый винтовой насос Seepex™ типа MD 006-24, заказ № 278702.
Пеногенератор:
- пеногенератор, включающий слой стеклянных шариков типа SB30 диаметром 0,8 - 1,4 мм, загруженный в трубку, имеющую длину 100 мм и диаметр 12 мм.
Статический смеситель:
- Статический смеситель, состоящий из 32 геликоидальных элементов типа Kenics, имеющих диаметр 19 мм, и обозначаемый как 16La632 в ISOJET.
В следующих примерах готовят 10 минеральных пеноматериалов. Каждый цементный раствор обозначают цифрами I, II и III, каждую водную пену обозначают цифрами 1, 2, 3, 4, 5, 6, 7 и 8. Полученный пеноцемент (минеральный пеноматериал) представляет собой комбинацию одного из цементных растворов с одной из водных пен.
Приготовление цементного раствора
Таблица 1
Рецептуры растворов
I
II
III
Тип цемента
CEM I 52.5N
CEM I 52,5 N CE CP2 NF LHY-05420
CEM I 52.5N
Завод Lafarge
Le Havre
Mannersdorf
Saint Pierre La Cour
Соотношение Вода/Цемент (масс./масс.)
0,29
0,33
0,29
x (%Na2O экв растворимого)
-
-
-
Цемент (% масс. сухого)
70,60
75,10
76,83
Карбонат кальция (% масс. сухого)
6,86
-
-
Вода (% масс.)
22,39
24,71
21,49
Суперпластификатор (% масс.)
0,17
0,20
0,20
Химический состав различных цементных растворов, используемых для осуществления изобретения, представлен в таблице 1. Цементные растворы получают с использованием смесителя Rayneri Turbotest 33/300, в который сначала вводят жидкие компоненты (вода, суперпластификатор). При перемешивании при 1000 об/мин постепенно добавляют твердые компоненты (цемент и все порошкообразные компоненты). Затем цементный раствор перемешивают еще две минуты.
Приготовление водной пены
Водный раствор, содержащий пенообразователь и хлорид магния, вводят в емкость. Состав этого водного раствора пенообразователя (в частности, концентрация и природа пенообразователя и хлорида магния) представлен в таблице 2. Водный раствор пенообразователя закачивают с помощью объемного эксцентрикового винтового насоса Seed TM MD-006-24 (заказ №: 278702).
Этот раствор пенообразователя вводят в пеногенератор через слой бусин сжатым воздухом (1 - 6 бар) и Т-образного соединения. Водную пену получают непрерывным способом со скоростью, указанной в таблице 2.
Таблица 2
Рецептура водной пены
1
2
3
4
5
6
7
8
Пенообразователь
Propump26
MapeAIR L/LA
Foamcem LT2
MapeAIR L/LA
MapeAIR L/LA
MapeAIR L/LA
Foamcem LT2
Foamcem LT2
Концентрация (% Жидкость/Вода)
3,5
2,5
3,0
2,5
2,5
2,5
3,0
3,0
Концентрация (% Сухое вещество/Вода)
0,91
0,65
0,84
0,65
0,65
0,65
0,84
0,84
Концентрация MgCl<sub>2</sub> (% Сухое вещество/Вода)
-
0,2
0,4
-
0,4
0,6
-
0,6
Расход воздуха (л/мин)
8
8
8
8
8
8
8
8
Расход пенообразователя (л/мин)
0,41
0,41
0,41
0,41
0,41
0,41
0,41
0,41
Приготовление суспензии вспененного цемента
Цементные растворы, приготовленные ранее, отливают в емкость для смешивания при перемешивании (400 об/мин). Цементный раствор закачивают с помощью объемного эксцентрикового винтового насоса Seepex™ MD 006-24 (заказ № 244920) с расходом 0,25 л/мин.
Перекачиваемый раствор и водную пену, получаемые непрерывно, приводят в контакт друг с другом в статическом смесителе и получают суспензию вспененного цемента.
Приготовление минерального пеноматериала
Суспензию вспененного цемента отливают в кубики из полистирола размером 10×10×10 см и в цилиндрические колонны высотой 2,50 м и диаметром 20 см. Для каждой суспензии вспененного цемента изготавливают три кубика. Кубики извлекают из формы через 1 день и хранят 7 дней при относительной влажности 100% и температуре 20°C. Затем кубики сушат при температуре 45°С до постоянной массы. Из некоторых суспензий вспененного цемента изготавливают колонны. Колонны извлекают из формы через 3 - 7 дней и затем разрезают на секции длиной 25 см. Секции сушат до постоянной массы. Анализ минеральных пеноматериалов
Стабильность пены измеряют визуальным осмотром кубиков перед извлечением из формы. Пену характеризуют как «стабильную», если кубик сохранял свою высоту в 10 см после схватывания. Пену характеризуют как «неустойчивую», если кубик разрушился во время его схватывания. Каждый тест проводят на 3 кубиках 10×10×10 см. Результаты показывают аналогичные характеристики для 3 кубиков. В зависимости от конкретного случая, результаты представляют собой среднее значение для 3 кубиков.
3
Колонна считается стабильной, если плотность между нижней частью и верхней частью не отличается более чем на 5 кг/м.
Фильтрация воды
Количество отфильтрованной воды измеряют в течение 24 часов, взвешивая количество воды, которое выделяется при извлечении кубиков 10x10x10. Фильтрация воды выражается в г.
Теплопроводность минеральных пеноматериалов
Теплопроводность измеряют с помощью устройства для измерения теплопроводности: CT-метр, поставляемый компанией Alphis-ERE (сопротивление 5 Ω, провод датчика 50 мм.) Измерения проводят на сухих образцах при температуре 45°C до получения постоянной массы. Затем образец разрезают на две равные части с помощью устройства для резки. Измерительный датчик помещают между двумя поверхностями половинок образца (на стороне разреза). Тепло переносится от источника к термоэлементу через материал, который окружает датчик; повышение температуры термоэлемента измеряют в зависимости от времени, что позволяет рассчитать теплопроводность образца.
Плотность минеральных пеноматериалов
Плотность влажного цементного раствора измеряют путем взвешивания кубиков во время отливки.
Плотность сухих образцов измеряют на высушенных образцах при температуре 45°С до получения постоянной массы при обжатии кубиков.
Результаты
Результаты представлены в таблице 3.
Таблица 3
Минеральный пеноматериал
A
B
C
D
E
F
G
H
I
J
Водная пена
1
2
3
4
5
6
7
8
4
6
Цементный раствор
I
I
I
II
II
II
II
II
III
III
Плотность влажного минерального пеноматериала (г/л)
120
120
120
105
110
107
108
107
110
105
Плотность сухого минерального пеноматериала (г/л)
73
72
74
-
69
66
-
63
-
62
Стабильность (кубик)
Стаб
Стаб
Стаб
Нестаб
Стаб
Стаб
Нестаб
Стаб
Нестаб
Стаб
Размер пузырька (мм)
x>2
1<x<2
1<x<2
-
1<x<2
1<x<2
-
1<x<2
-
1<x<2
Фильтрация за 24ч из кубика (г воды)
10
5
2
-
5
nm
-
6
-
6
Стабильность (колонна 16*32)
Стаб
Стаб
Стаб
Нестаб
Стаб
Стаб
Нестаб
Стаб
Нестаб
Стаб
Лямбда (Вт/K.м) (измеренная CT-датчиком)
0,041
0,040
0,041
-
0,041
НО
-
НО
-
0,042
НО … не измерялся
«нестабильный» означает, что пена разрушилась
Результаты показывают, что все пены, содержащие хлорид магния (B, C, E, F, H и J), являются стабильными.
Кроме того, эти стабильные пены имеют уменьшенный средний диаметр их воздушных пузырьков, который, как известно, связан с повышенной устойчивостью пены и более низкой фильтрацией воды.